(57)【要約】【課題】スリップの発生を抑制する帯電部材を提供すること。【解決手段】導電性基材と、導電性基材上に設けられ、中空率３５体積％以上６０体積％以下の中空粒子を含む導電性表面層と、を有する帯電部材である。【選択図】図１
2018060021.tif 000002
【特許請求の範囲】
【請求項１】
導電性基材と、
導電性基材上に設けられ、中空率３５体積％以上６０体積％以下の中空粒子を含む導電性表面層と、
を有する帯電部材。
【請求項２】
前記中空粒子は、単孔中空粒子である請求項１に記載の帯電部材。
【請求項３】
前記中空粒子の中空率が４５体積％以上６０体積％以下である請求項１又は請求項２に記載の帯電部材。
【請求項４】
前記中空粒子の個数平均粒径が５μｍ以上１５μｍ以下である請求項１〜請求項３のいずれか１項に記載の帯電部材。
【請求項５】
前記中空粒子の個数平均粒径が８μｍ以上１５μｍ以下である請求項１〜請求項３のいずれか１項に記載の帯電部材。
【請求項６】
帯電部材の表面における、十点平均表面粗さＲｚが２μｍ以上２０μｍ以下であり、凹凸の平均間隔Ｓｍが５０μｍ以上２００μｍ以下である請求項１〜請求項５のいずれか１項に記載の帯電部材。
【請求項７】
請求項１〜請求項６のいずれか１項に記載の帯電部材を備える帯電装置。
【請求項８】
像保持体と、
前記像保持体の表面を帯電し、請求項１〜請求項６のいずれか１項に記載の帯電部材を有する帯電装置であって、前記帯電部材が前記像保持体の表面に接触して配置されている帯電装置と、
を備え、
画像形成装置に着脱されるプロセスカートリッジ。
【請求項９】
像保持体と、
前記像保持体の表面を帯電し、請求項１〜請求項６のいずれか１項に記載の帯電部材を有する帯電装置であって、前記帯電部材が前記像保持体の表面に接触して配置されている帯電装置と、
帯電した前記像保持体の表面に潜像を形成する潜像形成装置と、
前記像保持体の表面に形成された潜像をトナーにより現像してトナー像を形成する現像装置と、
前記像保持体の表面に形成された前記トナー像を記録媒体に転写する転写装置と、
を備える画像形成装置。
【発明の詳細な説明】
【技術分野】
【０００１】
本発明は、帯電部材、帯電装置、プロセスカートリッジ及び画像形成装置に関する。
【背景技術】
【０００２】
電子写真方式を用いた画像形成装置においては、先ず、無機又は有機材料からなる光導電性感光体からなる像保持体の表面に帯電装置を用いて帯電し、濳像を形成した後、帯電したトナーで濳像を現像して可視化したトナー像を形成する。そして、該トナー像を、中間転写体を介して、又は直接、記録紙等の記録媒体に転写し、記録媒体に定着することにより目的とする画像を形成する。
【０００３】
帯電装置に備えられる帯電ロール等の帯電部材として、トナー付着等の汚染を防止するため、粒子（フィラー）を含有させて表面を粗面化した帯電部材が提案されてきている。
【０００４】
例えば、特許文献１には、「導電性基体上に抵抗層を被覆又は支持した構造を有する帯電部材において、該抵抗層が、該非導電性粒子を導電性基体に近い内面側近傍に比べて表面側近傍に多く含有することを特徴とし、前記抵抗層内において、非導電性粒子が、下面側の厚み１０％の範囲に比べ、表面側の面から厚み１０％の範囲以内に、１．１倍以上５倍以下の割合で分布している帯電部材。」が提案されている。
【０００５】
また、特許文献２には、「コート層に、１０〜１５０μｍの平均粒径を有し、且つ該コート層の厚さよりも小さい粒径の中空球状弾性粒子を分散・含有する帯電部材（帯電ロール）。」が提案されている。
【０００６】
また、特許文献３には、「弾性層と、前記弾性層上に配設され、表面に凹凸を付与するための粒子を含んで構成される表面層と、を有し、前記粒子の平均粒径が、前記表面層における粒子が存在しない領域の平均膜厚よりも大きく、且つ前記表面層における粒子が存在する領域の前記粒子を除いた実膜厚が、前記表面層における粒子が存在しない領域の平均膜厚の１／２以上である帯電部材。」が提案されている。
【先行技術文献】
【特許文献】
【０００７】
【特許文献１】特開２００５−３００６６７号公報
【特許文献２】特開２００４−２４０３５７号公報
【特許文献３】特開２０１０−１８１８１９号公報
【発明の概要】
【発明が解決しようとする課題】
【０００８】
ところで、粒子（フィラー）を含有させて表面を粗面化した帯電部材を被帯電体に接触させて、帯電部材と被帯電体とを回転させながら帯電（以下「接触帯電」とも称する）させると、帯電部材と被帯電体との間で滑り（以下、この滑る現象を「スリップ」とも称する）が生じることがある。
【０００９】
そこで、本発明の課題は、中空率３５体積％未満の中空粒子のみを導電性表面層に含む場合に比べ、スリップの発生を抑制する帯電部材を提供することである。
【課題を解決するための手段】
【００１０】
上記課題は、以下の手段により解決される。
【００１１】
請求項１に係る発明は、
導電性基材と、
導電性基材上に設けられ、中空率３５体積％以上６０体積％以下の中空粒子を含む導電性表面層と、
を有する帯電部材。
【００１２】
請求項２に係る発明は、
前記中空粒子は、単孔中空粒子である請求項１に記載の帯電部材。
【００１３】
請求項３に係る発明は、
前記中空粒子の中空率が４５体積％以上６０体積％以下である請求項１又は請求項２に記載の帯電部材。
【００１４】
請求項４に係る発明は、
前記中空粒子の個数平均粒径が５μｍ以上１５μｍ以下である請求項１〜請求項３のいずれか１項に記載の帯電部材。
【００１５】
請求項５に係る発明は、
前記中空粒子の個数平均粒径が８μｍ以上１５μｍ以下である請求項１〜請求項３のいずれか１項に記載の帯電部材。
【００１６】
請求項６に係る発明は、
帯電部材の表面における、十点平均表面粗さＲｚが２μｍ以上２０μｍ以下であり、凹凸の平均間隔Ｓｍが５０μｍ以上２００μｍ以下である請求項１〜請求項５のいずれか１項に記載の帯電部材。
【００１７】
請求項７に係る発明は、
請求項１〜請求項６のいずれか１項に記載の帯電部材を備える帯電装置。
【００１８】
請求項８に係る発明は、
像保持体と、
前記像保持体の表面を帯電し、請求項１〜請求項６のいずれか１項に記載の帯電部材を有する帯電装置であって、前記帯電部材が前記像保持体の表面に接触して配置されている帯電装置と、
を備え、
画像形成装置に着脱されるプロセスカートリッジ。
【００１９】
請求項９に係る発明は、
像保持体と、
前記像保持体の表面を帯電し、請求項１〜請求項６のいずれか１項に記載の帯電部材を有する帯電装置であって、前記帯電部材が前記像保持体の表面に接触して配置されている帯電装置と、
帯電した前記像保持体の表面に潜像を形成する潜像形成装置と、
前記像保持体の表面に形成された潜像をトナーにより現像してトナー像を形成する現像装置と、
前記像保持体の表面に形成された前記トナー像を記録媒体に転写する転写装置と、
を備える画像形成装置。
【発明の効果】
【００２０】
請求項１に係る発明によれば、中空率３５体積％未満の中空粒子のみを導電性表面層に含む場合に比べ、スリップの発生を抑制する帯電部材が提供される。
請求項２に係る発明によれば、中空粒子が多孔中空粒子である場合に比べ、スリップの発生を抑制する帯電部材が提供される。
請求項３に係る発明によれば、中空粒子の中空率が４５体積％未満である場合に比べ、スリップの発生を抑制する帯電部材が提供される。
請求項４に係る発明によれば、中空粒子の個数平均粒径が５μｍ未満である場合に比べ、スリップの発生を抑制する帯電部材が提供される。
請求項５に係る発明によれば、中空粒子の個数平均粒径が８μｍ未満である場合に比べ、スリップの発生を抑制する帯電部材が提供される。
請求項６に係る発明によれば、中空率３５体積％未満の中空粒子のみを導電性表面層に含む場合に比べ、帯電部材の表面における、十点平均表面粗さＲｚが２μｍ以上２０μｍ以下であり、凹凸の平均間隔Ｓｍが５０μｍ以上２００μｍ以下であっても、スリップの発生を抑制する帯電部材が提供される。
【００２１】
請求項７、８、又は９に係る発明によれば、中空率３５体積％未満の中空粒子のみを導電性表面層に含む帯電部材を備える場合に比べ、帯電部材のスリップの発生を抑制する帯電装置、プロセスカートリッジ、又は画像形成装置が提供される。
【図面の簡単な説明】
【００２２】
【図１】本実施形態に係る帯電部材を示す概略斜視図である。
【図２】本実施形態に係る帯電部材の概略断面図である。
【図３】本実施形態に係る帯電装置の概略斜視図である。
【図４】本実施形態に係る画像形成装置を示す概略構成図である。
【図５】本実施形態に係るプロセスカートリッジを示す概略構成図である。
【発明を実施するための形態】
【００２３】
以下、本発明の一例である実施形態について説明する。
【００２４】
［帯電部材］
本実施形態に係る帯電部材は、導電性基材と、導電性基材上に設けられ、中空率３５体積％以上６０体積％以下の中空粒子を含む導電性表面層と、を有する。
本実施形態に係る帯電部材は、例えば、被帯電体（例えば像保持体）に接触して配置され、電圧が印加されることで、被帯電体を接触帯電する帯電部材である。
なお、本明細書において導電性とは、２０℃における体積抵抗率が１×１０１４Ωｃｍ以下であることを意味する。
【００２５】
ここで、粒子（フィラー）を含有させて表面を粗面化した帯電部材を被帯電体に接触させて、帯電部材と被帯電体とを回転させながら接触帯電させると、帯電部材と被帯電体との間でスリップ（滑り）が生じることがある。特に、表面の潤滑性を高めた被帯電体（例えば、潤滑剤等を表面に付与した感光体等の像保持体等）に対して、帯電部材により接触帯電すると、スリップが生じ易くなる。
スリップが生じる原因は、帯電部材の表面を粗面化することで、帯電部材と被帯電体との接触面積が低くなるためと考えられる。そして、スリップが生じると帯電部材の表面の摩耗等が進行し、寿命が低減する。
【００２６】
そこで、本実施形態に係る帯電部材では、中空率３５体積％以上６０体積％以下の中空粒子を導電性表面層に含ませる。上記範囲の中空率の中空粒子を導電性表面層に含むと、帯電部材を被帯電体と接触させたとき、その接触圧力により中空粒子が弾性変形し易くなる。それに伴い導電性表面層も弾性変形し、帯電部材を被帯電体と接触面積が増えて、帯電部材を被帯電体との摩擦力が増大する。
【００２７】
そのため、本実施形態に係る帯電部材では、スリップの発生が抑制される。
そして、例えば、本実施形態に係る帯電部材を電子写真方式の画像形成装置に適用すると、帯電部材と像保持体とのスリップの発生が抑制されるため、１）帯電部材の寿命の低下が抑制される、２）スリップによる像保持体の帯電ムラの発生を抑え、それに起因する画像の横スジ（バンディング画像）の発生が抑制される。
【００２８】
ここで、特に、フッ素樹脂粒子を含む層で表面を構成された像保持体を備える画像形成装置、像保持体の表面に潤滑剤を付与する手段（例えば、脂肪酸金属塩粒子が外添されたトナーを収容した現像手段、転写手段（像保持体のトナー像を、中間転写体、記録媒体等の被転写体に転写する転写手段）よりも像保持体回転方向下流側でクリーニング手段よりも像保持体回転方向上流側で、脂肪酸金属塩を像保持体の表面に付与する手段）を備える画像形成装置は、像保持体の表面の潤滑性が高められているため、スリップが生じやすい。しかし、本実施形態に係る帯電部材は、このような画像形成装置に適用しても、スリップの発生が抑制される。
【００２９】
以下、本実施形態に係る帯電部材ついて、図面を参照しつつ、説明する。
図１は、本実施形態に係る帯電部材を示す概略斜視図である。図２は、本実施形態に係る帯電部材の概略断面図である。なお、図２は、図１のＡ−Ａ断面図である。
【００３０】
本実施形態に係る帯電部材１２１は、図１及び図２に示すように、例えば、円筒状または円柱状の導電性基材３０（シャフト）と、導電性基材３０の外周面に配置された導電性弾性層３１と、導電性弾性層３１の外周面に配設された導電性表面層３２と、を有するロール部材である。
【００３１】
なお、ここでは、ロール部材の形態を例に挙げるが、帯電部材の形状としては、特に限定されるものではなく、ロール状、ベルト（チューブ）状等の形状を挙げられる。これらのなかでも、本実施形態に係る帯電部材は、ロール状部材が好ましい。即ち、帯電ロールであることが好ましい。
【００３２】
本実施形態に係る帯電部材１２１は、上記構成に限られず、例えば、導電性弾性層３１を有しない態様、導電性弾性層３１と導電性基材３０との間に配置される中間層（例えば接着層）、導電性弾性層３１と導電性表面層３２との間に配置される抵抗調整層又は移行防止層を設けた構成であってもよい。また、本実施形態に係る帯電部材１２１は、導電性基材３０と導電性表面層３２とで構成される形態であってもよい。
【００３３】
以下、本実施形態に係る帯電部材１２１の各層の詳細について説明する。
【００３４】
（導電性基材）
導電性基材３０について説明する。
導電性基材３０としては、例えば、アルミニウム、銅合金、ステンレス鋼等の金属または合金；クロム、ニッケル等で鍍金処理を施した鉄；導電性の樹脂などの導電性の材質で構成されたものが用いられる。
【００３５】
導電性基材３０は、帯電ロールの電極および支持部材として機能するものであり、例えば、その材質としては鉄（快削鋼等），銅，真鍮，ステンレス，アルミニウム，ニッケル等の金属が挙げられる。導電性基材３０としては、外周面にメッキ処理を施した部材（例えば樹脂や、セラミック部材）、導電剤が分散された部材（例えば樹脂や、セラミック部材）等も挙げられる。導電性基材３０は、中空状の部材（筒状部材）であってもよし、非中空状の部材であってもよい。
【００３６】
（導電性弾性層）
導電性弾性層３１について説明する。
導電性弾性層３１は、例えば、弾性材料と、導電剤と、を含む。導電性弾性層３１は、必要に応じて、その他添加剤を含んでもよい。
【００３７】
弾性材料としては、イソプレンゴム、クロロプレンゴム、エピクロロヒドリンゴム、ブチルゴム、ポリウレタン、シリコーンゴム、フッ素ゴム、スチレン−ブタジエンゴム、ブタジエンゴム、ニトリルゴム、エチレンプロピレンゴム、エピクロロヒドリン−エチレンオキシド共重合ゴム、エピクロロヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム（ＮＢＲ）、天然ゴム、これらの混合ゴム等が挙げられる。中でも、弾性材料としては、ポリウレタン、シリコーンゴム、ＥＰＤＭ、エピクロロヒドリン−エチレンオキシド共重合ゴム、エピクロロヒドリン−エチレンオキシド−アリルグリシジルエーテル共重合ゴム、ＮＢＲ、これらの混合ゴム等が好ましい。これらの弾性材料は、発泡したものであっても無発泡のものであってもよい
【００３８】
導電剤としては、電子導電剤、イオン導電剤等が挙げられる。電子導電剤の例としては、ケッチェンブラック、アセチレンブラック等のカーボンブラック；熱分解カーボン、グラファイト；アルミニウム、銅、ニッケル、ステンレス鋼等の各種導電性金属または合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの粉末が挙げられる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。
これらの導電剤は、単独で用いてもよく、２種以上を組み合わせて用いてもよい。
【００３９】
ここで、カーボンブラックとして具体的には、オリオンエンジニアドカーボンズ社製の「スペシャルブラック３５０」、同「スペシャルブラック１００」、同「スペシャルブラック２５０」、同「スペシャルブラック５」、同「スペシャルブラック４」、同「スペシャルブラック４Ａ」、同「スペシャルブラック５５０」、同「スペシャルブラック６」、同「カラーブラックＦＷ２００」、同「カラーブラックＦＷ２」、同「カラーブラックＦＷ２Ｖ」、キャボット社製「ＭＯＮＡＲＣＨ１０００」、同「ＭＯＮＡＲＣＨ１３００」、同「ＭＯＮＡＲＣＨ１４００」、同「ＭＯＧＵＬ−Ｌ」、同「ＲＥＧＡＬ４００Ｒ」等が挙げられる。
これら導電剤の平均粒径としては、１ｎｍ以上２００ｎｍ以下であることが望ましい。
なお、平均粒子径は、導電性弾性層３１を切り出した試料を用い、電子顕微鏡により観察し、導電剤の１００個の直径（最大径）を測定し、それを平均することにより算出する。また、平均粒径は、例えば、シスメックス社製ゼータサイザーナノＺＳを用いて測定してもよい。
【００４０】
導電剤の含有量は特に制限はないが、上記電子導電剤の場合は、弾性材料１００質量部に対して、１質量部以上３０質量部以下の範囲であることが望ましく、１５質量部以上２５質量部以下の範囲であることがより望ましい。一方、上記イオン導電剤の場合は、弾性材料１００質量部に対して、０．１質量部以上５．０質量部以下の範囲であることが望ましく、０．５質量部以上３．０質量部以下の範囲であることがより望ましい。
【００４１】
導電性弾性層３１に配合されるその他添加剤としては、例えば、軟化剤、可塑剤、硬化剤、加硫剤、加硫促進剤、酸化防止剤、界面活性剤、カップリング剤、充填剤（シリカ、炭酸カルシウム等）等の通常弾性層に添加され得る材料が挙げられる。
【００４２】
導電性弾性層３１は、例えば、クロスヘッド等が備えられた押出成形機にて、導電性弾性層形成用の材料を導電性基材３０と共に押出すことで、該接着層の外周面に形成する。
【００４３】
導電性弾性層３１の厚みは、１ｍｍ以上１０ｍｍ以下とすることが好ましく、２ｍｍ以上５ｍｍ以下とすることがより好ましい。
そして、導電性弾性層３１の体積抵抗率は１０３Ωｃｍ以上１０１４Ωｃｍ以下が好ましい。
【００４４】
なお、導電性弾性層３１の体積抵抗率は、次に示す方法により測定された値である。
導電性弾性層３１からシート状の測定試料を採取し、その測定試料に対し、ＪＩＳ  Ｋ  ６９１１（１９９５）に従って、測定治具（Ｒ１２７０２Ａ／Ｂレジスティビティ・チェンバ：アドバンテスト社製）と高抵抗測定器（Ｒ８３４０Ａデジタル高抵抗／微小電流計：アドバンテスト社製）とを用い、電場（印加電圧／組成物シート厚）が１０００Ｖ／ｃｍになるよう調節した電圧を３０秒印加した後、その流れる電流値より、下記式を用いて算出する。
体積抵抗率（Ωｃｍ）＝（１９．６３×印加電圧（Ｖ））／（電流値（Ａ）×測定試料厚（ｃｍ））
【００４５】
（導電性表面層）
導電性表面層３２は、例えば、樹脂と、中空粒子と、を含む。導電性表面層３２は、必要に応じて、導電剤、その他添加剤等を含んでもよい。
【００４６】
−樹脂−
樹脂としては、例えば、アクリル樹脂、フッ素変性アクリル樹脂、シリコーン変性アクリル樹脂、セルロース樹脂、ポリアミド樹脂、共重合ナイロン、ポリウレタン樹脂、ポリカーボネート樹脂、ポリエステル樹脂、ポリイミド樹脂、エポキシ樹脂、シリコーン樹脂、ポリビニルアルコール樹脂、ポリビニルブチラール樹脂、セルロース樹脂、ポリビニルアセタール樹脂、エチレンテトラフルオロエチレン樹脂、メラミン樹脂、ポリエチレン樹脂、ポリビニル樹脂、ポリアリレート樹脂、ポリチオフェン樹脂。ポリエチレンテレフタレート樹脂（ＰＥＴ）、フッ素樹脂（ポリフッ化ビニリデン樹脂、４フッ化エチレン樹脂、テトラフルオロエチレン−パーフルオロアルキルビニルエーテル共重合体（ＰＦＡ）、テトラフルオロエチレン−ヘキサフルオロプロピレン共重合体（ＦＥＰ）等）が挙げられる。また、樹脂は、硬化性樹脂を硬化剤若しくは触媒により硬化又は架橋したものも挙げられる。また、樹脂は、弾性材料であってもよい。
ここで、共重合ナイロンは、６１０ナイロン、１１ナイロン、１２ナイロン、の内のいずれか１種又は複数種を重合単位として含む共重合体である。なお、共重合ナイロンには、６ナイロン、６６ナイロン等の他の重合単位を含んでいてもよい。
【００４７】
これらの中でも、導電性表面層３２の汚染を抑える点から、樹脂としては、ポリフッ化ビニリデン樹脂、４フッ化エチレン樹脂、ポリアミド樹脂が好ましく、ポリアミド樹脂がより好ましい。ポリアミド樹脂は、被帯電体（例えば像保持体）との接触による摩擦帯電を起こし難く、トナー、外添剤の付着が抑制され易い。
【００４８】
ポリアミド樹脂としては、ポリアミド樹脂ハンドブック，福本修（日刊工業新聞社）に記述のポリアミド樹脂が挙げられる。これらの中でも、特に、ポリアミド樹脂としては、導電性表面層３２の汚染を抑える点から、アルコール可溶性ポリアミドが好ましく、アルコキシメチル化ポリアミド（アルコキシメチル化ナイロン）がより好ましく、メトキシメチル化ポリアミド（メトキシメチル化ナイロン）が更に好ましい。
【００４９】
−中空粒子−
中空粒子は、単孔中空粒子、多孔中空粒子のいずれでもあってもよいが、スリップの発生抑制の点から、単孔中空粒子が好ましい。
なお、単孔中空粒子とは、粒子内部に一つの空孔を有する粒子である。多孔中空粒子とは、粒子内部に複数の空孔を有する粒子である。多孔中空粒子中の複数の空孔は、独立して存在していてもよいし、繋がっていてもよい。
【００５０】
中空粒子は、中空率３５体積％以上６０体積％以下の中空粒子である。
中空粒子の中空率は、スリップの発生抑制の点から、４５体積％以上６０体積％以下が好ましく、５０体積％以上５５体積％以下がより好ましい。
【００５１】
中空粒子の中空率は、次の方法により測定される値である。
例えば、中空粒子（例えばシリカ中空粒子）の密度の測定値（Ｂ）に対して、その中空粒子を構成する材料（例えばシリカ）の理論密度を（Ａ）とし場合、中空率（Ｃ）はＣ＝（Ａ−Ｂ）／Ａ×１００から求める。密度は、セイシン企業社製ピクノメーター法自動粉粒体真比重測定器（商品名「オートトゥルーデンサーＭＡＴ−７０００」）を用いて測定する。
【００５２】
中空粒子の個数平均粒径は、スリップの発生抑制の点から、５μｍ以上１５μｍ以下が好ましく、７μｍ以上１５μｍ以下がより好ましく、８μｍ以上１５μｍ以下が更に好ましい。
【００５３】
中空粒子の個数平均粒径は、次の方法により測定される値である。
まず、帯電部材の導電性表面層３２から、測定試料を切り出す。そして、測定試料の断面をＳＥＭ（Ｓｃａｎｎｉｎｇ  Ｅｌｅｃｔｒｏｎ  Ｍｉｃｒｏｓｃｏｐｅ：走査型電子顕微鏡画像）により観察し、画像解析を行う。画像解析によって得られる中空粒子の一次粒子の最長径及び最短径を測定し、この中間値から球相当径を測定する。この球相当径の測定を中空粒子の一次粒子１００個について行う。得られた中空粒子の一次粒子の球相当径の個数基準での累積頻度における５０％径（Ｄ５０ｐ）を中空粒子の個数平均粒径として求める。
なお、中空粒子を採取し、直接、粒子観察をして、中空粒子の個数平均粒径を求めてもよい。
【００５４】
中空粒子としては、スリップの発生抑制の点から、樹脂（特に熱可塑性樹脂）を殻とする有機中空粒子（樹脂中空粒子）が好適に挙げられる。
【００５５】
具体的には、中空粒子としては、スチレン骨格を有する単量体（スチレン、パラクロロスチレン、α−メチルスチレン等）、（メタ）アクリロイル基を有する単量体（アクリル酸、メタクリル酸、（メタ）アクリル酸エステル（アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）等）、ビニルエーテル（例えばビニルメチルエーテル、ビニルイソブチルエーテル等）、ビニルケトン（ビニルメチルケトン、ビニルエチルケトン、ビニルイソプロペニルケトン等）、オレフィン（例えばエチレン、プロピレン、ブタジエン等）等の単量体の単独重合体、又はこれら単量体を２種以上組み合せた共重合体からなるビニル樹脂を殻とする有機中空粒子が挙げられる。
【００５６】
中空粒子としては、非ビニル系樹脂（エポキシ樹脂、ポリエステル樹脂、ポリウレタン樹脂、ポリアミド樹脂、ポリアミド樹脂、セルロース樹脂、ポリエーテル樹脂、変性ロジン等）、これらと前記ビニル系樹脂との混合物、又は、これらの共存下でビニル系単量体を重合して得られるグラフト重合体等を殻とする有機中空粒子も挙げられる。
【００５７】
中空粒子は、上記樹脂（共重合体）を２種以上混合した混合樹脂を殻とする有機中空粒子であってもよい。
【００５８】
これらの中でも、スリップの発生抑制の点から、中空粒子としては、スチレン骨格を有する単量体、（メタ）アクリロイル基を有する単量体又はこれら単量体を２種以上組み合せた共重合体が好ましい。
【００５９】
中空粒子は、非膨張性の中空粒子であることがよい。なお、非膨張性の中空粒子とは、熱等の外部からの刺激により、粒子（又は内部の空孔）の体積が増加する粒子を示す。
【００６０】
−導電剤、その他添加剤−
導電剤としては、導電性弾性層３１に配合する導電剤と同様なものが挙げられる。導電剤の個数平均粒径は、中空粒子の個数平均粒径よりも小さいことがよい。
【００６１】
その他添加剤としては、例えば、導電剤、軟化剤、可塑剤、硬化剤、加硫剤、加硫促進剤、酸化防止剤、界面活性剤、カップリング剤等の周知の添加剤が挙げられる。
【００６２】
−各成分の含有量−
導電性表面層３２において、樹脂の含有量は、４０質量％以上７０質量％以下（好ましくは５０質量％以上６０％以下）であり、中空粒子の含有量は０．４質量％以上０．７質量％以下（好ましくは０．５質量％以上０．６質量％以下）であることがよい。
なお、各含有量は、導電性表面層に対する割合である。
【００６３】
−導電性表面層の特性−
導電性表面層３２の十点平均表面粗さＲｚは、導電性表面層３２の汚染を抑える点から、２μｍ以上２０μｍ以下が好ましく、３μｍ以上１２μｍ以下がより好ましく、４μｍ以上１０μｍ以下が更に好ましい。
【００６４】
なお、十点平均表面粗さＲｚとは、ＪＩＳ  Ｂ０６０１（１９９４）に規定された表面粗さである。十点平均表面粗さＲｚは、２３℃５５％ＲＨの環境下において、接触式表面粗さ測定装置（サーフコム５７０Ａ、東京精密社製）を用いて測定された値である。ただし、測定距離を２．５ｍｍとし、接触針としてはその先端がダイヤモンド（５μｍＲ、９０°円錐）のものを用い、場所を変えて３回繰り返し測定した際の平均値を十点平均表面粗さＲｚとする。
【００６５】
導電性表面層３２の凹凸の平均間隔Ｓｍは、導電性表面層３２の汚染を抑える点から、５０μｍ以上２００μｍ以下が好ましく、１００μｍ以上２００μｍ以下がより好ましく、１２０μｍ以上２００μｍ以下であることがさらに望ましい。
【００６６】
なお、凹凸の平均間隔Ｓｍとは、ＪＩＳ  Ｂ０６０１（１９９４）に規定された凹凸の平均間隔である。凹凸の平均間隔Ｓｍは、２３℃５５％ＲＨの環境下において、接触式表面粗さ測定装置（サーフコム５７０Ａ、東京精密社製）を用いて測定された値である。ただし、測定距離を２．５ｍｍとし、接触針としてはその先端がダイヤモンド（５μｍＲ、９０°円錐）のものを用い、場所を変えて３回繰り返し測定した際の平均値を凹凸の平均間隔Ｓｍとする。
【００６７】
導電性表面層３２の厚さは、例えば、０．０１μｍ以上１０００μｍ以下が好ましく、２μｍ以上２５μｍ以下がより好ましい。
導電性表面層３２の厚さは、次の方法により測定される値である。導電性表面層３２を切り出した試料を用い、電子顕微鏡により表面層断面を１０点測定し、平均することにより算出する。
【００６８】
導電性表面層３２の厚さは、スリップの発生抑制の点から、中空粒子の個数平均粒径の０．１倍以上１０倍以下が好ましく、０．４倍以上２倍以下がより好ましい。
【００６９】
導電性表面層３２の体積抵抗率は１０３Ωｃｍ以上１０１４Ωｃｍ以下の範囲であることが望ましい。
なお、導電性表面層３２の体積抵抗率は、導電性弾性層３１の体積抵抗率と同じ方法により測定される値である。
【００７０】
−導電性表面層の形成方法−
導電性表面層３２は、例えば、溶媒に上記各成分を溶解又は分散させた塗布液を、導電性基材３０（導電性弾性層３１の外周面）上に、浸漬法、スプレー法、真空蒸着法、プラズマコーティング法等で塗布し、形成した塗膜を乾燥して形成する。
乾燥条件は、樹脂又は触媒の種類、量に応じて決定されるが、乾燥温度としては４０℃以上２００℃以下であることが好ましく、５０℃以上１８０℃以下であることがより好ましい。
乾燥時間は、５分以上５時間以下であることが好ましく、１０分以上３時間以下であることがより好ましい。
乾燥手段としては、熱風乾燥などが挙げられる。
【００７１】
なお、導電性表面層３２の厚み、中空粒子の分散状態のばらつきを抑制する観点から、導電性表面層３２を形成するための塗布液中の固形分濃度は５質量％以上５０質量％以下であることが好ましい。
【００７２】
ここで、導電性表面層３２（それを形成するための塗布液）には、樹脂の硬化を促進するために、触媒を使用してもよい。硬化触媒として酸系の触媒が挙げられる。
酸系の触媒としては、例えば、酢酸、クロロ酢酸、トリクロロ酢酸、トリフルオロ酢酸、シュウ酸、マレイン酸、マロン酸、乳酸などの脂肪族カルボン酸、安息香酸、フタル酸、テレフタル酸、トリメリット酸等の芳香族カルボン酸；メタンスルホン酸、ドデシルスルホン酸、ベンゼンスルホン酸、ドデシルベンゼンスルホン酸、ナフタレンスルホン酸等の脂肪族又は芳香族スルホン酸類等が挙げられる。
【００７３】
［帯電装置］
以下、本実施形態に係る帯電装置について説明する。
図３は、本実施形態に係る帯電装置の概略斜視図である。
【００７４】
本実施形態に係る帯電装置は、像保持体の表面を帯電する帯電部材を有する帯電装置であって、前記帯電部材が前記像保持体の表面に接触して配置されている帯電装置である。そして、帯電部材として、上記本実施形態に係る帯電部材が適用される。
具体的には、本実施形態に係る帯電装置１２は、図３に示すように、例えば、帯電部材１２１と、クリーニング部材１２２と、が特定の食い込み量で接触して配置されている。そして、帯電部材１２１の導電性基材３０およびクリーニング部材１２２の基材１２２Ａの軸方向両端は、各部材が回転自在となるように導電性軸受け１２３（導電性ベアリング）で保持されている。導電性軸受け１２３の一方には電源１２４が接続されている。
なお、本実施形態に係る帯電装置１２は、上記構成に限られず、例えば、クリーニング部材１２２を備えない形態であってもよい。
【００７５】
ここで、本実施形態に係る帯電装置１２は、帯電部材１２１に、直流電圧を印加して、被帯電体（例えば像保持体）の表面を帯電する接触又は近接帯電方式の帯電装置であることがよい。印加する電圧は、要求される被帯電体（例えば像保持体）の帯電電位に応じて、例えば、正又は負の５０Ｖ以上２０００Ｖ以下がよい。
なお、本実施形態に係る帯電装置１２は、帯電部材１２１に、交流電圧、又は交流電圧に直流電圧を重畳した電圧を印加して、被帯電体（例えば像保持体）の表面を帯電する接触又は近接帯電方式の帯電装置であってもよい。
【００７６】
クリーニング部材１２２は、帯電部材１２１の表面を清掃するための清掃部材であり、例えば、ロール状で構成されている。クリーニング部材１２２は、例えば、円筒状または円柱状の基材１２２Ａと、基材１２２Ａの外周面に弾性層１２２Ｂと、で構成される。
【００７７】
基材１２２Ａは、導電性の棒状部材であり、その材質は例えば、鉄（快削鋼等），銅，真鍮，ステンレス，アルミニウム，ニッケル等の金属が挙げられる。また、基材１２２Ａとしては、外周面にメッキ処理を施した部材（例えば樹脂や、セラミック部材）、導電剤が分散された部材（例えば樹脂や、セラミック部材）等も挙げられる。基材１２２Ａは、中空状の部材（筒状部材）であってもよし、非中空状の部材であってもよい。
【００７８】
弾性層１２２Ｂは、多孔質の３次元構造を有する発泡体からなり、内部や表面に空洞や凹凸部（以下、セルという。）が存在し、弾性を有していることがよい。弾性層１２２Ｂは、ポリウレタン、ポリエチレン、ポリアミド、オレフィン、メラミンまたはポリプロピレン、ＮＢＲ（アクリロニトリル−ブタジエン共重合ゴム）、ＥＰＤＭ（エチレン−プロピレン−ジエン共重合ゴム）、天然ゴム、スチレンブタジエンゴム、クロロプレン、シリコーン、ニトリル、等の発泡性の樹脂材料またはゴム材料を含んで構成される。
【００７９】
これらの発泡性の樹脂材料またはゴム材料のなかでも、帯電部材１２１との従動摺擦によりトナーや外添剤などの異物を効率的にクリーニングすると同時に、帯電部材１２１の表面にクリーニング部材１２２の擦れによるキズをつけ難くするために、また、長期にわたり千切れや破損が生じ難くするために、引き裂き、引っ張り強さなどに強いポリウレタンが特に好適に適用される。
【００８０】
ポリウレタンとしては、特に限定するものではなく、例えば、ポリオール（例えばポリエステルポリオール、ポリエーテルポリオール、アクリルポリオールなど）と、イソシアネート（２，４−トリレンジイソシアネート、２，６−トリレンジイソシアネートや４，４−ジフェニルメタンジイソシアネート、トリジンジイソシアネート、１，６−ヘキサメチレンジイソシアネートなど）の反応物が挙げられ、これらの鎖延長剤（例えば１，４−ブタンジオール、トリメチロールプロパンなど）による反応物であってもよい。なお、ポリウレタンは、発泡剤（水やアゾ化合物（アゾジカルボンアミド、アゾビスイソブチロニトリル等）を用いて発泡させるのが一般的である。
【００８１】
弾性層１２２Ｂのセル数としては、２０／２５ｍｍ以上８０／２５ｍｍ以下であることが望ましく、３０／２５ｍｍ以上８０／２５ｍｍ以下であることがさらに望ましく、３０／２５ｍｍ以上５０／２５ｍｍ以下であることが特に望ましい。
【００８２】
弾性層１２２Ｂの硬さとしては、１００Ｎ以上５００Ｎ以下が望ましく１００Ｎ以上４００Ｎ以下がさらに望ましく、１５０Ｎ以上４００Ｎ以下が特に望ましい。
【００８３】
導電性軸受け１２３は、帯電部材１２１とクリーニング部材１２２とを一体で回転自在に保持すると共に、当該部材同士の軸間距離を保持する部材である。導電性軸受け１２３は、導電性を有する材料で製造されていればいかなる材料および形態でもよく、例えば、導電性のベアリングや導電性の滑り軸受けなどが適用される。
【００８４】
電源１２４は、導電性軸受け１２３へ電圧を印加することにより帯電部材１２１とクリーニング部材１２２とを同極性に帯電させる装置であり、公知の高圧電源装置が用いられる。
【００８５】
本実施形態に係る帯電装置１２では、例えば、電源１２４から導電性軸受け１２３に電圧が印加されることで、帯電部材１２１とクリーニング部材１２２とが同極性に帯電する。
【００８６】
［画像形成装置、プロセスカートリッジ］
本実施形態に係る画像形成装置は、像保持体と、像保持体の表面を帯電する帯電装置と、帯電した像保持体の表面に潜像を形成する潜像形成装置と、像保持体の表面に形成された潜像をトナーにより現像してトナー像を形成する現像装置と、像保持体の表面に形成されたトナー像を記録媒体に転写する転写装置と、を備える。そして、帯電装置として、上記本実施形態に係る帯電装置を適用する。
【００８７】
一方、本実施形態に係るプロセスカートリッジは、例えば、上記構成の画像形成装置に脱着され、像保持体と、像保持体の表面を帯電する帯電装置と、を備える。そして、帯電装置として、上記本実施形態に係る帯電装置を適用する。本実施形態に係るプロセスカートリッジは、必要に応じて、例えば、帯電した像保持体の表面に潜像を形成する潜像形成装置、像保持体の表面に形成された潜像をトナーにより現像してトナー像を形成する現像装置、像保持体の表面に形成されたトナー像を記録媒体に転写する転写装置、および像保持体表面をクリーニングするクリーニング装置からなる群より選択される少なくとも一種を備えていてもよい。
【００８８】
ここで、帯電装置の帯電部材は、接触又は近接して配置されている。つまり、帯電装置は、接触型帯電装置として、画像形成装置およびプロセスカートリッジに備えられている。
なお、帯電部材を近接して配置するとは（近接帯電方式とは）、例えば、帯電部材を像保持体の表面から１μｍ以上２００μｍ以下の範囲で離間して配置することを示す。
【００８９】
次に、本実施形態に係る画像形成装置、およびプロセスカートリッジについて図面を参照しつつ説明する。図４は、本実施形態に係る画像形成装置を示す概略構成図である。図５は、本実施形態に係るプロセスカートリッジを示す概略構成図である。
【００９０】
本実施形態に係る画像形成装置１０１は、図４に示すように、像保持体１０を備え、その周囲に、像保持体の表面を帯電する帯電装置１２と、帯電装置１２により帯電された像保持体１０を露光して潜像を形成する露光装置１４と、露光装置１４により形成した潜像をトナーにより現像してトナー像を形成する現像装置１６と、現像装置１６により形成したトナー像を記録媒体Ｐに転写する転写装置１８と、転写後の像保持体１０表面の残留トナーを除去するクリーニング装置２０と、を備える。また、転写装置１８により記録媒体Ｐに転写されたトナー像を定着する定着装置２２を備える。
【００９１】
そして、本実施形態に係る画像形成装置１０１は、帯電装置１２として、例えば、帯電部材１２１と、帯電部材１２１に接触配置されたクリーニング部材１２２と、帯電部材１２１およびクリーニング部材１２２の軸方向両端を各部材が回転自在となるように保持する導電性軸受け１２３（導電性ベアリング）と、導電性軸受け１２３の一方に接続された電源１２４と、が配置された、上記本実施形態に係る帯電装置が適用されている。
【００９２】
一方、本実施形態の画像形成装置１０１は、帯電装置１２（帯電部材１２１）以外の構成については、従来から電子写真方式の画像形成装置の各構成として公知の構成が適用される。以下、各構成の一例につき説明する。
【００９３】
像保持体１０は、特に制限なく、公知の感光体が適用されるが、電荷発生層と電荷輸送層を分離した、いわゆる機能分離型と呼ばれる構造の有機感光体が好適に適用される。また、像保持体１０は、その表面層が電荷輸送性を有し架橋構造を有する保護層で被覆されているものも好適に適用される。この保護層の架橋成分としてシロキサン系樹脂、フェノール系樹脂、メラミン樹脂、グアナミン樹脂、アクリル樹脂で構成された感光体も好適に適用される。
【００９４】
露光装置１４としては、例えば、レーザ光学系やＬＥＤアレイ等が適用される。
【００９５】
現像装置１６は、例えば、現像剤層を表面に形成させた現像剤保持体を像保持体１０に接触若しくは近接させて、像保持体１０の表面の潜像にトナーを付着させてトナー像を形成する現像装置である。現像装置１６の現像方式は、既知の方式として二成分現像剤による現像方式が好適に適用される。この二成分現像剤による現像方式には、例えば、カスケード方式、磁気ブラシ方式などがある。
【００９６】
転写装置１８としては、例えば、コロトロン等の非接触転写方式、記録媒体Ｐを介して導電性の転写ロールを像保持体１０に接触させ記録媒体Ｐにトナー像を転写する接触転写方式のいずれを適応してもよい。
【００９７】
クリーニング装置２０は、例えば、クリーニングブレードを像保持体１０の表面に直接接触させて表面に付着しているトナー、紙粉、ゴミなどを除去する部材である。クリーニング装置２０としては、クリーニングブレード以外にクリーニングブラシ、クリーニングロール等を適用してもよい。
【００９８】
定着装置２２としては、ヒートロールを用いる加熱定着装置が好適に適用される。加熱定着装置は、例えば、円筒状芯金の内部に加熱用のヒータランプを備え、その外周面に耐熱性樹脂被膜層または耐熱性ゴム被膜層により、いわゆる離型層を形成した定着ローラと、この定着ローラに対し特定の接触圧で接触して配置され、円筒状芯金の外周面またはベルト状基材表面に耐熱弾性層を形成した加圧ローラまたは加圧ベルトと、で構成される。未定着のトナー像の定着プロセスは、例えば、定着ローラと加圧ローラまたは加圧ベルトとの間に未定着のトナー像が転写された記録媒体Ｐを挿通させて、トナー中の結着樹脂、添加剤等の熱溶融による定着を行う。
【００９９】
なお、本実施形態に係る画像形成装置１０１は、上記構成に限られず、例えば、中間転写体を利用した中間転写方式の画像形成装置、各色のトナー像を形成する画像形成ユニットを並列配置させた所謂タンデム方式の画像形成装置であってもよい。
【０１００】
一方、本実施形態に係るプロセスカートリッジは、図５に示すように、上記図４に示す画像形成装置において、露光のための開口部２４Ａ、除電露光のための開口部２４Ｂおよび取り付けレール２４Ｃが備えられた筐体２４により、像保持体１０と、像保持体を帯電する帯電装置１２と、露光装置１４により形成した潜像をトナーにより現像してトナー像を形成する現像装置１６と、転写後の像保持体１０表面の残留トナーを除去するクリーニング装置２０と、を一体的に組み合わせて保持して構成したプロセスカートリッジ１０２である。そして、プロセスカートリッジ１０２は、上記図４に示す画像形成装置１０１に脱着自在に装着されている。
【実施例】
【０１０１】
以下、本発明を実施例に基づきさらに詳細に説明するが、本発明は下記実施例により限定されるものではない。なお、特に断りがない限り、「部」は、「質量部」を意味する。
【０１０２】
＜実施例１＞
−ゴム組成物の作製−
下記組成の混合物を２．５Ｌのニーダーで混練りしてゴム組成物１を得た。
・ゴム材                                                    １００質量部
（エピクロルヒドリン−エチレンオキシド−アリルグリシジルエーテル共重合ゴム  Ｈｙｄｒｉｎ  Ｔ３１０６：日本ゼオン社製）
・導電剤（カーボンブラック  ＃３０３０Ｂ：三菱化学社製）        ５質量部
・イオン導電剤                                                  １質量部
（ベンジルトリメチルアンモニウムクロライド、商品名「ＢＴＥＡＣ」ライオン・スペシャリティ・ケミカルズ社製）
・加硫剤                                                    １．５質量部
（有機硫黄  ４，４’−ジチオジモルホリン  バルノックＲ：大内新興化学工業社製）
・加硫促進剤Ａ                                              １．５質量部
（チアゾール系  ジ−２−ベンゾチアゾリルジスルフィド  ノクセラーＤＭ−Ｐ：大内新興化学工業社製）
・加硫促進剤Ｂ                                              １．８質量部
（チウラム系  テトラエチルチウラムジスルフィド  ノクセラーＴＥＴ−Ｇ：大内新興化学工業社製）
・加硫促進助剤                                                  ３質量部
（酸化亜鉛  酸化亜鉛１種：正同化学工業社製）
・ステアリン酸                                              １．０質量部
・重質炭酸カルシウム                                          ４０質量部
【０１０３】
−弾性ロールの作製−
５μｍの厚さの無電解ニッケルメッキ後、６価クロム酸処理を施した直径８ｍｍのＳＵＭ２３Ｌからなる導電性基材を用意した。
次に、ゴム組成物１の作製時のゴム材を、シリンダー内径６０ｍｍ、Ｌ／Ｄ２０の１軸ゴム押出し機によりスクリュー回転２５ｒｐｍで押出すとともに、同時に導電性基材を連続的にクロスヘッドに通過させることにより、導電性基材上に層状のゴム組成物１を被覆した。押出機の温度条件設定は、シリンダー部、スクリュー部、ヘッド部、ダイ部のいずれとも８０℃とした。導電性基材に層状のゴム組成物が被覆された未加硫ゴムロールを、は、空気加熱炉により１６５℃、７０分間の条件で加硫し、直径１２ｍｍの弾性ロール（導電性基材上に導電性弾性層が形成された弾性ロール）を得た。
【０１０４】
−導電性表面層の形成−
下記組成の混合物をビーズミルにて分散し得られた分散液１を、メタノールで希釈し、前記性弾性ロールの表面に浸漬塗布した後、１６０℃で３０分間加熱乾燥し、厚さ１０μｍの導電性表面層を形成し、帯電ロールを得た。
・Ｎ−メトキシメチル化ナイロン（Ｆ３０Ｋ：ナガセケムテックス社製）１００質量部
・ポリビニルブチラール樹脂（エスレックＢＬ−１：積水化学工業社製）  １０質量部
・導電剤（酸化亜鉛  パゼットＡＢ：ハクスイテック社製）              ２０質量部
・中空粒子                                                            １質量部
（アクリル系樹脂中空粒子：アドバンセル  ＨＢ  単孔タイプ  中空率＝３５体積％  個数平均粒径Ｄ５０ｐ＝１０μｍ：積水化学工業社製）
・触媒（Ｎａｃｕｒｅ４１６７：楠本化成社製）                          ４質量部
・溶剤（メタノール）                                              ７００質量部
・溶剤（ブタノール）                                              ２００質量部
【０１０５】
＜実施例２〜９＞
実施例１の導電性表面層の中空粒子種を表１の通りに変更した以外、実施例１同様にして、帯電ロールを作製した。
【０１０６】
＜比較例１〜３＞
実施例１の導電性表面層の中空粒子種を表１の通りに変更した以外、実施例１同様にして、帯電ロールを作製した。
【０１０７】
＜測定＞
各例で得られた帯電ロールの十点平均表面粗さＲｚ及び凹凸の平均間隔Ｓｍについて、既述の方法に従って測定した。その結果を表１に示す。
【０１０８】
＜評価＞
（画質評価）
各例で得られた帯電ロールを、カラー複写機ＤｏｃｕＣｅｎｔｒｅ−ＩＶ  Ｃ２２６０：富士ゼロックス社製のドラムカートリッジに装着し、低温低湿環境下（１０℃１５％ＲＨ環境下）で、画像濃度３０％のハーフトーン画像をＡ４紙に１０，０００枚出力した。そして、出力初期（１００枚目）、及び１０，０００枚出力後（１０，０００枚目）の画像を観察し、下記基準に従って画質評価を行った。その結果を表１に示す。
【０１０９】
−画質評価の基準−
Ａ（◎）：横スジ、濃度ムラ等の画像欠陥が未発生。
Ｂ（○）：横スジ、濃度ムラ等の画像欠陥が部分的に軽微に発生。
Ｃ（△）：横スジ、濃度ムラ等の画像欠陥が部分的に明確に発生。
Ｄ（×）：横スジ、濃度ムラ等の画像欠陥が全体に発生。
【０１１０】
（スリップ評価）
帯電ロールと感光体とのスリップについて、次の評価を行った。
オフラインにてドラムカートリッジを模したユニットを作製し、帯電ロールを感光体に接合させた状態にて、感光体を一定速度で１０００回転させた場合の、帯電ロールの平均回転速度を測定して、下記評価に従ってスリップ評価を行った。その結果を表１に示す。
【０１１１】
−スリップ評価の基準−
Ａ（◎）：帯電ロールと感光体の回転速度が同等。
Ｂ（○）：帯電ロールの回転速度が、感光体の回転速度の９５％以上、１００％未満。
Ｃ（△）：帯電ロールの回転速度が、感光体の回転速度の９０％以上、９５％未満。
Ｄ（×）：帯電ロールの回転速度が、感光体の回転速度の９０％未満。
【０１１２】
【表１】
2018060021.tif 000003
【０１１３】
上記結果から、本実施例の帯電ロールは、比較例の帯電ロールに比べ、スリップの発生が抑制されていることがわかる。
また、本実施例の帯電ロールは、比較例の帯電ロールに比べ、横スジ、濃度ムラ等の画像欠陥の発生が抑制されていることがわかる。
【０１１４】
なお、表１中の表記の詳細は、次の通りである。
・アドバンセルＨＢ（単孔タイプ）：  アクリル系樹脂中空粒子「アドバンセルＨＢ（積水化学工業社製」、単孔タイプ、中空率＝表１表記、個数平均粒径Ｄ５０ｐ＝表１表記
・アドバンセルＨＢ（多孔タイプ）：アクリル系樹脂中空粒子「アドバンセルＨＢ（積水化学工業社製」、多孔タイプ、中空率＝表１表記、個数平均粒径Ｄ５０ｐ＝表１表記
・Ｏｒｇａｓｏｌ２００１ＤＮａｔ１：ポリアミド樹脂非中空粒子「Ｏｒｇａｓｏｌ２００１ＤＮａｔ１（アルケマ社製）」、個数平均粒径Ｄ５０ｐ＝表１表記
【符号の説明】
【０１１５】
１０  像保持体、１２  帯電装置、１４  露光装置、１６  現像装置、１８  転写装置、２０  クリーニング装置、２２  定着装置、２４  筐体、２４Ａ  開口部、２４Ｂ  開口部、２４Ｃ  取り付けレール、３０基材、３１  導電性弾性層、３２  導電性最外層、３３  接着層、１０１  画像形成装置、１０２  プロセスカートリッジ、１２１  帯電部材、１２２  クリーニング部材、１２３  導電性軸受け、１２２Ａ  基材、１２２Ｂ  弾性層、１２４  電源
【図１】
2018060021.tif 000004
【図２】
2018060021.tif 000005
【図３】
2018060021.tif 000006
【図４】
2018060021.tif 000007
【図５】
2018060021.tif 000008